СПОСОБ ПРОИЗВОДСТВА КАТАЛИЗАТОРА ДЛЯ СИНТЕЗИРОВАНИЯ НЕНАСЫЩЕННОЙ КАРБОНОВОЙ КИСЛОТЫ

1. Способ производства катализатора для синтеза ненасыщенной карбоновой кислоты, при этом способ включает:
(i) стадию высушивания для получения высушенного продукта в результате высушивания и термической обработки смешанной жидкости исходного материала, в которой объединяют соединения подаваемых источников соответствующих элементов компонентов катализатора;
(ii) стадию формирования для формирования предшественника катализатора в результате нанесения порошка для нанесения на носитель, содержащий агрегат частиц, при этом порошок для нанесения либо представляет собой высушенный продукт, либо получен из высушенного продукта; и
(iii) стадию прокаливания для прокаливания предшественника катализатора с образованием катализатора,
где первая степень потери массы у порошка для нанесения при 300°С составляет менее чем 5 массовых процентов, и разность между второй степенью потери массы у порошка для нанесения при 370°С и первой степенью потери массы у порошка для нанесения при 300°С находится в диапазоне от не менее чем 1 массовый процент до не более чем 6 массовых процентов, и
где первую и вторую степени потери массы у порошка для нанесения рассчитывают, исходя из следующей далее формулы на основании масс порошка для нанесения до и после нагревания порошка для нанесения до 300°С и 370°С в воздушной атмосфере вплоть до достижения отсутствия изменения по массе:
степень потери массы (% (масс.))=[(масса порошка для нанесения до нагревания (г) - масса порошка для нанесения после нагревания (г))/масса порошка для нанесения до нагревания (г)] (100.
2. Способ производства катализатора для синтеза ненасыщенной карбоновой кислоты, при этом способ включает:
(i) стадию высушивания для получения высушенного продукта в результате высушивания и термической обработки смешанной жидкости исходного материала, в которой объединены соединения подаваемых источников соответствующих элементов компонентов катализатора;
(ii) стадию формирования для формирования предшественника катализатора в результате нанесения порошка для нанесения на носитель, содержащий агрегат частиц, при этом порошок для нанесения либо представляет собой высушенный продукт, либо получен из высушенного продукта; и
(iii) стадию прокаливания для прокаливания предшественника катализатора с образованием катализатора,
где термическую обработку проводят при температуре термической обработки в диапазоне от не менее чем 270°С до не более чем 330°С в течение периода времени в диапазоне от не менее чем 30 минут до не более чем 2 часа.
3. Способ по п.1, где термическую обработку проводят при температуре термической обработки в диапазоне от не менее чем 270°С до не более чем 330°С в течение периода времени в диапазоне от не менее чем 30 минут до не более чем 3 часа.
4. Способ по любому одному из пп.1-3, где смешанная жидкость исходного материала содержит сульфат.
5. Способ по любому одному из пп.1-4, включающий, кроме того, стадию тонкого измельчения высушенного материала.
6. Способ по любому одному из пп.1-5, где катализатор описывается следующей далее композиционной формулой (1):
,
где Х обозначает Nb и/или W, Y обозначает по меньшей мере один элемент, выбранный из группы, состоящей из Mg, Ca, Sr, Ba и Zn, а Z обозначает по меньшей мер, один элемент, выбранный из группы, состоящей из Fe, Co, Ni и Bi; и индексы от а до i обозначают атомные доли соответствующих элементов, где индексы от а до h удовлетворяют соотношениям: 0<a ≤12, 0 ≤ b ≤ 12, 0<c ≤ 12, 0 ≤ d ≤ 8, 0 ≤ e ≤ 500, 0 ≤ f ≤ 500, 0 ≤ g ≤ 500 и 0 ≤ h ≤ 500, а i представляет собой величину, удовлетворяющую степеням окисления других элементов.
7. Способ производства акриловой кислоты в результате газо-фазного каталитического окисления акролеина при использовании кислородсодержащего газа, использующий катализатор, произведенный при использовании способа по любому одному из пп.1-6.